(57)【要約】【課題】抵抗値安定性に優れ、かつ透明導電性に優れた透明導電積層体を提供する。【解決手段】基材上にカーボンナノチューブを含む導電層を有する導電体に、酸を接触させた後、導電体の導電層を有する面に粘着層を貼り合わせる、導電性積層体の製造方法であり、前記カーボンナノチューブを含む導電層にイオン性分散剤を含むことが好ましく、前記酸の接触方法が浸漬、塗布、噴霧のいずれかであることが好ましく、前記酸が、硝酸、塩酸、硫酸、燐酸、有機酸のいずれかであること、前記酸の濃度が、１〜９０重量％であること、前記粘着層が、光学用透明粘着層であることを特徴とする。【選択図】なし【特許請求の範囲】
【請求項１】
基材上にカーボンナノチューブを含む導電層を有する導電体に、酸を接触させた後、導電体の導電層を有する面に粘着層を貼り合わせる、導電性積層体の製造方法
【請求項２】
前記カーボンナノチューブを含む導電層にイオン性分散剤を含む請求項１記載の導電性積層体の製造方法
【請求項３】
前記酸の接触方法が浸漬、塗布、噴霧のいずれかである請求項１または２のいずれかに記載の導電性積層体の製造方法
【請求項４】
前記酸が、硝酸、塩酸、硫酸、燐酸、有機酸のいずれかである請求項１〜３のいずれかに記載の導電性積層体の製造方法
【請求項５】
前記酸の濃度が、１〜９０重量％である請求項１〜４のいずれかに記載の導電性積層体の製造方法
【請求項６】
前記粘着層が、光学用透明粘着層である請求項１〜５のいずれかに記載の導電性積層体の製造方法
【発明の詳細な説明】
【技術分野】
【０００１】
本発明は導電性積層体の製造方法に関する。より詳細には、安定性に優れた導電性積層体の製造方法に関する。本発明の導電性積層体は、粘着層の貼り合わせを必要とする静電容量式タッチパネルなどの電極として用いられる。
【背景技術】
【０００２】
カーボンナノチューブは実質的にグラファイト１枚面を巻いて筒状にした形状を有したナノ物質であり、１層に巻いたものを単層カーボンナノチューブ、多層に巻いたものを多層カーボンナノチューブ、中でも特に２層に巻いたものを２層カーボンナノチューブという。カーボンナノチューブは、それ自体が優れた真性の導電性を有し、導電性材料として使用されることが期待されている。
【０００３】
カーボンナノチューブの導電性を利用した用途として、例えば、クリーンルーム用部材や、ディスプレイ用部材、自動車用部材などがあり、制電、導電、電波吸収、電磁波遮蔽、近赤外カット性付与に用いられる。カーボンナノチューブはアスペクト比が高く少量で導電パスを形成できるため、従来のカーボンブラック等の導電性微粒子と比べ光透過性、耐脱落性に優れた導電性材料となりうる。例えば、カーボンナノチューブを用いて光学用透明導電性薄膜として用いることが知られている。
【０００４】
光学用透明導電性薄膜は、例えばタッチパネルの透明電極部材として用いられる。タッチパネル内部では、透明電極と補強板となるプラスチックの固定や、透明電極同士の固定に両面粘着シートが用いられており、透明導電性薄膜をタッチパネルとして利用するには粘着層の貼り合わせが必要である（特許文献１）。
【０００５】
一方、カーボンナノチューブを導電性材料として利用するためには高い導電性が必要となる。カーボンナノチューブは合成時に金属性を有するものと半導体性を有するものとの混合物として得られる。高い導電性を得るには、金属性と半導体性の混合物として得られるカーボンナノチューブを分離する必要があるが、分離技術には技術的困難が多く現状では実現していない。より簡便には、半導体性カーボンナノチューブを金属性カーボンナノチューブに変化させることができれば、容易に導電性材料として利用することできる。そこで、カーボンナノチューブを化学的あるいは電気化学的にドーピングすることによって半導電性を有するカーボンナノチューブを金属性のカーボンナノチューブに変化させ、導電性を高める、ドーピング技術が注目されている（特許文献２）。
【先行技術文献】
【特許文献】
【０００６】
【特許文献１】特開２０１０−１１５８１８号公報
【特許文献２】特開２０１２−２１４３００号公報
【発明の概要】
【発明が解決しようとする課題】
【０００７】
特許文献１には、カーボンナノチューブを含む透明導電膜と粘着層を貼り合わせる記載はあるものの、透明導電膜の表面抵抗値は１０９Ω／□以下と大きく、透明電極部材として利用するには問題がある。また、抵抗値の安定性に関する記載は無く、粘着層の貼り合わせることで、抵抗値の安定性が低下していると考えられる。
【０００８】
特許文献２には、カーボンナノチューブを含む透明導電膜を硝酸で処理する記載はあるものの、粘着層を貼り合わせる記載がなく、得られた透明導電膜をタッチパネル用途などに応用することができない。また、硝酸をカーボンナノチューブ薄膜の導電性向上に用いており、安定性については考慮していない。
【０００９】
本発明は、上記問題、状況を鑑みてなされたものであり、その解決課題は、タッチパネルなどの透明電極部材として利用可能である、基材上にカーボンナノチューブを含む導電層を有する導電体を含む、安定な高導電性積層体の製造方法を提供することである。
【課題を解決するための手段】
【００１０】
本発明者らは、鋭意検討を行った結果、カーボンナノチューブを含む導電層を有する導電体に、酸を接触させた後、粘着層を貼り合わせることにより、抵抗値が安定で、表面抵抗値１０３Ω／□以下の高導電性積層体を製造できることを見出し、本発明に至ったものである。
【００１１】
すなわち本発明は、下記を特徴とする。
＜１＞基材上にカーボンナノチューブを含む導電層を有する導電体に、酸を接触させた後、導電体の導電層を有する面に粘着層を貼り合わせる、導電性積層体の製造方法。
＜２＞前記カーボンナノチューブを含む導電層にイオン性分散剤を含む＜１＞記載の導電性積層体の製造方法。
＜３＞前記酸の接触方法が浸漬、塗布、噴霧のいずれかである＜１＞または＜２＞のいずれかに記載の導電性積層体の製造方法。
＜４＞前記酸が硝酸、塩酸、硫酸、燐酸、有機酸のいずれかである＜１＞〜＜３＞のいずれかに記載の導電性積層体の製造方法。
＜５＞前記酸の濃度が、１〜９０重量％である＜１＞〜＜４＞のいずれかに記載の導電性積層体の製造方法。
＜６＞前記粘着層が、光学用透明粘着層である＜１＞〜＜５＞のいずれかに記載の導電性積層体の製造方法。
【発明の効果】
【００１２】
本発明によれば、基材上にカーボンナノチューブを含む導電層を有する導電体を酸と接触させた後、粘着層を貼り合わせることにより、抵抗値の安定性に優れ、かつ透明導電性に優れた導電性積層体を得ることができる。
【発明を実施するための形態】
【００１３】
以下に、本発明について、望ましい実施の形態とともに、詳細に説明する。
【００１４】
本発明の導電性積層体の製造方法では、基材上にカーボンナノチューブを含む導電層を有する導電体を、酸に接触させた後に、導電体の導電層を有する面に粘着層を貼り合わせる。このような工程を経て導電性積層体の製造を行うことにより、何れかの処理を行わなかった場合と比較して抵抗値の安定性に優れた導電性積層体を得ることができる。導電性積層体の安定性を向上させる効果は、かかる製造方法を採用することにより、硝酸ドープ効果が時間経過によって失われていくことを粘着層貼り合わせによって抑制する効果と、環境中の水分を吸収することで抵抗値が上昇することを硝酸ドープが抑制する効果の組み合わせによって達成可能になったものと考えられる。
【００１５】
［カーボンナノチューブ］
本発明では導電性材料としてカーボンナノチューブを用いる。カーボンナノチューブはグラファイトの１枚面を巻いて筒状にした形状を有しており、１層に巻いたものを単層カーボンナノチューブ、２層に巻いたものを２層カーボンナノチューブ、３層以上に巻いたものを多層カーボンナノチューブという。
【００１６】
カーボンナノチューブ分散液およびそれによって得られる導電体には、求められる用途特性に応じて、単層、２層、多層のいずれのカーボンナノチューブも用いることができる。単層〜２層と層数の少ないカーボンナノチューブを用いれば導電性がより高く、光透過性も高い導電体を得ることができ、２層以上のカーボンナノチューブを用いれば光学特性において、光波長依存性の少ない導電体を得ることができる。光透過性の高い導電体を得るには、好ましくは、層数が単層から２層であるカーボンナノチューブが１００本中５０本以上含まれることが好ましく、特に２層カーボンナノチューブがカーボンナノチューブ１００本中５０本以上であると導電性ならびに分散性が極めて高く好ましい。３層以上の多層カーボンナノチューブは一般に結晶化度が低く導電性が低いうえ、直径が太く導電層中のカーボンナノチューブ単位量あたりの接点数が小さくなり透明導電性が低くなる。
【００１７】
カーボンナノチューブの層数は、例えば以下のようにサンプルを作成し測定できる。カーボンナノチューブが液などの媒体中に分散した組成物である場合、溶媒が水系の場合は組成物を水で見えやすい濃度に適宜希釈しコロジオン膜上に数μＬ滴下し風乾させた後、直接透過型電子顕微鏡でコロジオン膜上のカーボンナノチューブを調べる。溶媒が非水系の場合は、一度乾燥により溶媒を除去した後、再度水中で分散させてから適宜希釈してコロジオン膜上に数μＬ滴下し風乾させた後、透過型電子顕微鏡で観察する。導電体中のカーボンナノチューブの層数は、塗布前の組成物を同様にして観察することができる。導電体からカーボンナノチューブを採取する際は、エポキシ樹脂で包埋した後、ミクロトームなどを用いて０．１μｍ以下に薄く切断した切片を観察することによって、導電体を透過型電子顕微鏡で調べることができる。また、溶媒でカーボンナノチューブを抽出し、組成物の場合と同様にして高分解能透過型電子顕微鏡で観察することによって調べることもできる。コロジオン膜上に滴下する液のカーボンナノチューブ濃度は、カーボンナノチューブを一本一本観察できる濃度であればよいが、例えば０．００１重量％である。
【００１８】
上記カーボンナノチューブの層数の測定は、例えば、次のようにして行う。透過型電子顕微鏡を用いて２５万倍で観察し、７５ｎｍ四方の視野の中で、視野面積の１０％以上がカーボンナノチューブである視野中から任意に抽出した１００本のカーボンナノチューブについて層数を測定する。一つの視野中で１００本の測定ができない場合は、１００本になるまで複数の視野から測定する。このとき、カーボンナノチューブ１本とは、視野中で一部カーボンナノチューブが見えていれば１本と計上し、必ずしも両端が見えている必要はない。また視野中で２本と認識されても視野外でつながって１本となっていることもあり得るが、その場合は２本と計上する。
【００１９】
カーボンナノチューブの直径は、特に限定はないが，上記好ましい範囲の層数のカーボンナノチューブの外径の平均値は１ｎｍ〜１０ｎｍであり、特に１〜３ｎｍの範囲内であるものが好ましく用いられる。この外径の平均値は、上記透過型電子顕微鏡を用いて２５万倍で観察し、７５ｎｍ四方の視野の中で、視野面積の１０％以上がカーボンナノチューブである視野中から任意に抽出した１００本のカーボンナノチューブについて層数を測定するのと同様の方法でサンプルを観察し、カーボンナノチューブの外径を測定したときの算術平均値である。
【００２０】
カーボンナノチューブは表面や末端が官能基やアルキル基で修飾されていてもよく、また硝酸やアルカリ金属、ハロゲンでドーピングされていてもよい。例えば酸中で加熱することにより、カルボキシル基、水酸基で官能基化させてもよい。ドーピングすることによりカーボンナノチューブの導電性が向上し好ましい。
【００２１】
カーボンナノチューブの長さは特に限定はないが、短すぎると効率的に導電性パスを形成できないため０．５μｍ以上であることが好ましく、より好ましくは１μｍ以上である。上限は長すぎると分散性が低下する傾向にあるため１０μｍ以下であることが好ましい。
【００２２】
カーボンナノチューブの長さは、後述するように電界放射走査型電子顕微鏡を用いて調べることができる。組成物の場合には、マイカ基板上に数μＬ滴下し風乾させた後、電界放射走査型電子顕微鏡で調べることができる。必要により、溶媒やイオンスパッタリングを用いて、あるいは３５０℃、３０分大気雰囲気下で焼成してカーボンナノチューブを露出してから観察することができる。
【００２３】
導電体中のカーボンナノチューブの長さは、塗布前の組成物を上記の組成物の場合と同様にして観察することができる。滴下するカーボンナノチューブ濃度はカーボンナノチューブが一本一本観察できる濃度が好ましく適宜希釈すれば良いが、例えば０．０１重量％である。
【００２４】
導電体からカーボンナノチューブを採取する際は、導電体から溶媒を用いてカーボンナノチューブを抽出してから組成物と同様の方法で観察することができる。
【００２５】
カーボンナノチューブの長さについては、上記方法で試料を作成し電界放射走査型電子顕微鏡で観察し、１５μｍ四方の視野の中で１０本以上のカーボンナノチューブが含まれるところで写真を撮り、各カーボンナノチューブの長さを測定する。視野中から任意に抽出した１００本のカーボンナノチューブの長さを長さ方向に沿って測定する。一つの視野中で１００本の測定ができない場合は、１００本になるまで複数の視野から測定する。合計１００本のカーボンナノチューブについて長さを測定することによって１００本中に含まれるカーボンナノチューブの長さとその本数を確認することができる。本発明においては、長さが０．５μｍ以下の範囲にあるカーボンナノチューブが１００本中３０本以下であれば、接点抵抗を低減でき、光透過率を向上することができ好ましく、さらに１μｍ以下の範囲にあるカーボンナノチューブが１００本中３０本以下であるとより好ましい。さらに、本発明においては、長さが１０μｍ以上の範囲にあるカーボンナノチューブが１００本中３０本以下であると分散性が向上でき好ましい。カーボンナノチューブの長さが長く、視野内で全体の長さが見えていない場合は、視野内のカーボンナノチューブの長さを測定し、１０μｍ以内であれば測定値の長さと見なし、１０μｍより大きければ１０μｍ超の長さと見なして０．５〜１０μｍの範囲にあるカーボンナノチューブの本数を数えることとする。
【００２６】
また、透明導電性に優れた導電体を得るには、結晶化度の高い高品質のカーボンナノチューブを用いることが好ましい。結晶化度の高いカーボンナノチューブは、それ自体電気伝導性に優れる。しかし、このような高品質のカーボンナノチューブは、結晶化度の低いカーボンナノチューブと比べより強固にバンドルや凝集体を形成しているため、一本一本を解し安定に高分散させるのは非常に困難である。そのため、結晶化度の高いカーボンナノチューブを用いて、より導電性の高い導電体を得るには、カーボンナノチューブの分散技術が非常に重要である。
【００２７】
本発明で用いるカーボンナノチューブは、特に限定されないが、直線性があり結晶化度が高いカーボンナノチューブであることが導電性が高く好ましい。直線性のよいカーボンナノチューブとは、欠陥が少なくカーボンナノチューブ結晶化度が高いカーボンナノチューブである。カーボンナノチューブの結晶化度は、ラマン分光分析法により評価が可能である。ラマン分光分析法で使用するレーザー波長は種々あるが、ここでは５３２ｎｍ、６３３ｎｍを利用する。ラマンスペクトルにおいて１５９０ｃｍ−１付近に見られるラマンシフトは、グラファイト由来のＧバンドと呼ばれ、１３５０ｃｍ−１付近に見られるラマンシフトはアモルファスカーボンやグラファイトの欠陥に由来のＤバンドと呼ばれる。すなわち、ＧバンドとＤバンドのピーク高さの比であるＧ／Ｄ比が高いカーボンナノチューブほど、直線性、かつ結晶化度が高く、高品質である。
【００２８】
本発明で用いるカーボンナノチューブにおいて、ラマンＧ／Ｄ比を評価するときは波長６３３ｎｍを用いる。Ｇ／Ｄ比は高いほど良いが、３０以上であれば高品質カーボンナノチューブと言うことができる。好ましくは４０以上、さらに好ましくは５０以上である。上限は特にないが、通常２００以下である。またカーボンナノチューブのような固体のラマン分光分析法はサンプリングによってばらつくことがある。そこで少なくとも３カ所、別の場所をラマン分光分析し、その相加平均をとるものとする。
【００２９】
本発明で用いるカーボンナノチューブは、例えば以下のように製造される。
マグネシアに鉄を担持した粉末状の触媒を、縦型反応器中、反応器の水平断面方向全面に存在させ、該反応器内にメタンを鉛直方向に流通させ、メタンと上記触媒を５００〜１２００℃で接触させ、カーボンナノチューブを製造した後、カーボンナノチューブを酸化処理することにより得られる。すなわち上記カーボンナノチューブの合成法により、単層〜２層のカーボンナノチューブを含有するカーボンナノチューブを得ることができる。
【００３０】
カーボンナノチューブの酸化処理として硝酸や混酸、過酸化水素で処理することが挙げられる。カーボンナノチューブを過酸化水素で処理するとは、上記カーボンナノチューブを例えば市販の３４．５％過酸化水素水中に０．０１重量％〜１０重量％になるように混合し、０〜１００℃の温度にて０．５〜４８時間反応させることを意味する。またカーボンナノチューブを混酸で処理するとは、上記カーボンナノチューブを例えば濃硫酸／濃硝酸（３／１）混合溶液中に０．０１重量％〜１０重量％になるように混合し、０〜１００℃の温度にて０．５〜４８時間反応させることを意味する。混酸の混合比としては生成したカーボンナノチューブ中の単層カーボンナノチューブの量に応じて濃硫酸／濃硝酸の比を１／１０〜１０／１とすることも可能である。カーボンナノチューブを硝酸で処理するとは、上記カーボンナノチューブを例えば市販の硝酸４０〜８０重量％中に０．０１重量％〜１０重量％になるように混合し、６０〜１５０℃の温度にて０．５〜４８時間反応させることを意味する。
【００３１】
また、カーボンナノチューブの酸化処理は、例えば焼成処理する方法により行われる。焼成処理の温度は本発明で用いるカーボンナノチューブが得られる限り、特に限定されないが、通常、３００〜１０００℃の範囲で選択される。酸化温度は雰囲気ガスに影響されるため、酸素濃度が高い場合には比較的低温で、酸素濃度が低い場合には比較的高温で焼成処理することが好ましい。カーボンナノチューブの焼成処理としては、例えば大気下、カーボンナノチューブの燃焼ピーク温度±５０℃の範囲内で焼成処理をする方法が挙げられるが、酸素濃度が大気よりも高い場合はこれよりも低目の温度範囲、低い場合には高めの温度範囲が選択されるのが通常である。特に大気下で焼成処理を行う場合は燃焼ピーク温度±１５℃の範囲で行うことが好ましい。
【００３２】
このような酸化処理を行うことで、生成物中のアモルファスカーボンなどの不純物および耐熱性の低い単層ＣＮＴを選択的に除去することが可能となり、単層から２層、特に２層カーボンナノチューブの純度を向上することができる。それと同時にカーボンナノチューブの表面が官能基化されることにより、分散媒および添加剤との親和性が向上するため分散性が向上する。これらの酸化処理のなかでも、硝酸を用いて処理することが特に好ましい。
【００３３】
これら酸化処理はカーボンナノチューブ合成直後に行っても良いし、別の精製処理後に行っても良い。例えば触媒として鉄／マグネシアを用いる場合、先に塩酸等の酸により触媒除去のための精製処理を行った後に酸化処理してもよいし、酸化処理を行った後にさらに触媒除去のための精製処理を行っても良い。
【００３４】
［カーボンナノチューブの分散］
本発明において、カーボンナノチューブを含む導電層は、カーボンナノチューブ分散液を塗布して形成することができる。カーボンナノチューブ分散液を得るには、カーボンナノチューブを溶媒とともに、混合分散機や超音波照射装置によって分散処理を行うことが一般的であり、さらに分散剤を添加することが望ましい。
【００３５】
本発明で用いられる分散剤として、いわゆるポリマー系分散剤の使用が好ましい。このとき分子量が小さすぎると、分散剤とカーボンナノチューブの相互作用が弱まるためにカーボンナノチューブのバンドルを十分に解すことができない。一方、分子量が大きすぎると、ポリマー鎖のカーボンナノチューブへの絡みつきが強くなりすぎることで過剰な分散剤の除去工程において分散剤が除去しきれず、導電性悪化の原因となってしまう。分散剤として使用するポリマーの重量平均分子量の範囲は１万以上４０万以下であり、特に１万以上２５万以下であることが好ましく、さらに好ましくは、１万を超え６万以下である。前記重量平均分子量は、ゲルパーミエーションクロマトグラフィー法を用い、ポリエチレングリコールによる校正曲線と対比させることにより算出された分子量を指す。
【００３６】
カーボンナノチューブ分散液に含まれるカーボンナノチューブのバンドルを十分に解すためには、カーボンナノチューブに対して過剰な量の分散剤を必要とする。この過剰な分散剤は分散液を塗布して導電層を形成したときには導電層界面で膜状に析出してしまうため、本発明のカーボンナノチューブ分散液を用いて導電体を製造する場合は、過剰な分散剤を除去する工程を有することが好ましい。しかし、分散剤が除去しきれないほど過剰である場合には過剰な分散剤による導電阻害が大きすぎ、形成されるカーボンナノチューブ導電層の表面抵抗値は悪くなってしまう。一方、分散液に含まれる分散剤量が少ない場合にはカーボンナノチューブのバンドルを完全に解すことはできない。
【００３７】
すなわち、本発明のカーボンナノチューブ分散液に含まれる分散剤の量はカーボンナノチューブに吸着される以上に過剰であり、かつ導電性を阻害しない量であることが好ましく、具体的にはカーボンナノチューブ１００重量部に対して分散剤が１００重量部以上２０００重量部以下であることが好ましく、さらに２００重量部以上１０００重量部以下であることが好ましい。
【００３８】
分散剤の種類としては、カーボンナノチューブが分散できれば限定はなく、合成高分子、天然高分子などから選択できる。高分子の種類としては、カーボンナノチューブが分散できれば限定はなく、分散性の良い合成高分子、天然高分子などから選択することが好ましい。合成高分子は、例えば、ポリエーテルジオール、ポリエステルジオール、ポリカーボネートジオール、ポリビニルアルコール、部分けん化ポリビニルアルコール、アセトアセチル基変性ポリビニルアルコール、アセタール基変性ポリビニルアルコール、ブチラール基変性ポリビニルアルコール、シラノール基変性ポリビニルアルコール、エチレン−ビニルアルコール共重合体、エチレン−ビニルアルコール−酢酸ビニル共重合樹脂、ジメチルアミノエチルアクリレート、ジメチルアミノエチルメタクリレート、アクリル系樹脂、エポキシ樹脂、変性エポキシ系樹脂、フェノキシ樹脂、変性フェノキシ系樹脂、フェノキシエーテル樹脂、フェノキシエステル樹脂、フッ素系樹脂、メラミン樹脂、アルキッド樹脂、フェノール樹脂、ポリアクリルアミド、ポリアクリル酸、ポリスチレンスルホン酸、ポリエチレングリコール、ポリビニルピロリドンおよびその誘導体から選択できる。天然高分子は、例えば、多糖類であるデンプン、プルラン、デキストラン、デキストリン、グアーガム、キサンタンガム、アミロース、アミロペクチン、アルギン酸、アラビアガム、カラギーナン、コンドロイチン硫酸、ヒアルロン酸、カードラン、キチン、キトサン、セルロースおよびその誘導体から選択できる。誘導体とはエステルやエーテル、塩などの従来公知の化合物を意味する。中でも特に多糖類を用いることが分散性向上の点から好ましい。これらは、１種または２種以上を混合して用いることができる。また、カーボンナノチューブ分散性、導電性に優れることから、イオン性高分子が好ましく用いられる。中でも、スルホン酸やカルボン酸などのイオン性官能基を持つものが分散性、導電性が高くなるため好ましい。分散性のよい分散剤を用いることで、カーボンナノチューブのバンドルを解して透明導電性を向上させることができる点から、ポリスチレンスルホン酸やコンドロイチン硫酸やヒアルロン酸、カルボキシメチルセルロースおよびそれらの誘導体を用いることが好ましく、特にイオン性官能基を有する多糖類であるカルボキシメチルセルロースおよびその誘導体の使用が最も好ましい。
【００３９】
本発明ではカーボンナノチューブ、分散剤および溶媒を用いてカーボンナノチューブ分散液を調製する。この分散液はさらにその他添加剤を含むことができ、液体形状でもペーストやゲルのような半固形状でもかまわないが、液体形状が好ましい。本発明において分散液とは、得られた組成物が目視において沈降物や凝集物がなく、少なくとも２４時間静置後においても目視において沈降物や凝集物がない状態の液をいう。また、分散液全体に対するカーボンナノチューブの含有量は０．０１重量％以上、２０重量％以下であることが好ましく、０．０１〜１０重量％であることが好ましい。
【００４０】
本発明で用いる水系溶媒は、分散剤が溶解し、カーボンナノチューブが分散するものであれば限定はなく、水および水と混和する溶媒類を用いることができる。溶媒としては、エーテル類（ジオキサン、テトラヒドロフラン、メチルセロソルブ等）、エーテルアルコール（エトキシエタノール、メトキシエトキシエタノール等）、エステル類（酢酸メチル、酢酸エチル等）、ケトン類（シクロヘキサノン、メチルエチルケトン等）、アルコール類（エタノール、イソプロパノール、フェノール等）、低級カルボン酸（酢酸等）、アミン類（トリエチルアミン、トリメタノールアミン等）、窒素含有極性溶媒（Ｎ，Ｎ−ジメチルホルムアミド、ニトロメタン、Ｎ−メチルピロリドン、アセトニトリル等）、硫黄化合物類（ジメチルスルホキシド等）などを用いることができる。
【００４１】
これらのなかでも特に、水、アルコール、エーテルおよびそれらを組み合わせた溶媒を含有することがカーボンナノチューブ分散性から好ましい。カーボンナノチューブ分散液のｐＨの範囲は弱酸性からアルカリ性であることが好ましく、さらにｐＨ６〜１２であることが好ましく、特にｐＨ６〜８であることが好ましい。カーボンナノチューブ分散液のｐＨは、アレニウスの定義による酸性物質や塩基性物質をカーボンナノチューブ分散液に添加することで調整できる。酸性物質は、例えば、プロトン酸としては、硝酸、塩酸、硫酸、リン酸、ホウフッ化水素酸、フッ化水素酸、過塩素酸等の無機酸や、有機カルボン酸、有機スルホン酸等が挙げられる。さらに、有機カルボン酸としては、例えば、ギ酸、酢酸、ショウ酸、安息香酸、フタル酸、マレイン酸、フマル酸、マロン酸、酒石酸、クエン酸、乳酸、コハク酸、モノクロロ酢酸、ジクロロ酢酸、トリクロロ酢酸、トリフルオロ酢酸、ニトロ酢酸、トリフェニル酢酸等が挙げられる。有機スルホン酸としては、例えば、アルキルベンゼンスルホン酸、アルキルナフタレンスルホン酸、アルキルナフタレンジスルホン酸、ナフタレンスルホン酸ホルマリン重縮合物、メラミンスルホン酸ホルマリン重縮合物、ナフタレンジスルホン酸、ナフタレントリスルホン酸、ジナフチルメタンジスルホン酸、アントラキノンスルホン酸、アントラキノンジスルホン酸、アントラセンスルホン酸、ピレンスルホン酸などが挙げられる。この中でも好ましいのは、塗布乾燥時に揮発する揮発酸であり、例えば硝酸、塩酸などである。
【００４２】
塩基性物質としては、例えば、アンモニア、水酸化ナトリウム、水酸化カリウム、水酸化カルシウムなどが挙げられる。この中でも好ましいのは、塗布乾燥時に揮発する揮発塩基であり、例えばアンモニアである。
【００４３】
カーボンナノチューブ分散液のｐＨ調整は、ｐＨを測定しながら、上記酸性物質および／または塩基性物質を所望のｐＨとなるまで添加することで行う。ｐＨ測定法としては、リトマス試験紙などのｐＨ試験紙を用いる方法、水素電極法、キンヒドロン電極法、アンチモン電極法、ガラス電極法などが挙げられるが、この中でもガラス電極法が簡便であり、必要な精度を得られるため好ましい。具体的には、ｐＨメーター（東亜電波工業社製、ＨＭ−３０Ｓ）などにより測定される。また、酸性物質、あるいは、塩基性物質を過剰に添加して所望のｐＨ値を越えてしまった場合には、逆の特性を持つ物質を添加してｐＨを調整すればよい。かかる調整に適用する酸性物質としては硝酸が、塩基性物質としてはアンモニアが好ましい。
【００４４】
カーボンナノチューブ分散液の調製方法としては、カーボンナノチューブと分散剤および溶媒を塗装製造に慣用の混合分散機（例えば超音波ホモジナイザー、振動ミル、ジェットミル、ボールミル、ビーズミル、サンドミル、ロールミル、ホモジナイザー、高圧ホモジナイザー、超音波装置、アトライター、デゾルバー、ペイントシェーカー等）を用いて混合し、分散液を製造することができる。中でも、超音波を用いて分散することで、カーボンナノチューブの分散性が向上し好ましい。分散させるカーボンナノチューブは乾燥状態であっても、溶媒を含んだ状態でもよいが、精製後乾燥させずに溶媒を含んだ状態で分散させることが、分散性が向上するために好ましい。
【００４５】
カーボンナノチューブ分散液は、上記分散剤、カーボンナノチューブ以外に、例えば界面活性剤や導電性もしくは非導電性高分子など各種高分子材料等をその他の添加剤として含んでいてもかまわない。また、添加剤の含有量は、本発明の効果を阻害しない範囲で添加できる。
【００４６】
［基材］
本発明では、カーボンナノチューブ分散液は後述の方法により塗布して導電体を形成することができる。
【００４７】
本発明のカーボンナノチューブ分散液を塗布して得られる導電体の製造に用いる基材は、カーボンナノチューブ分散液が塗布でき、得られる導電層が固定できれば形状、サイズ、および材質は特に限定されず、目的とする用途によって選択でき、例えばフィルム、シート、板、紙、繊維、粒子状であってもよい。材質は例えば、有機材料であれば、ポリエステル、ポリカーボネート、ポリアミド、アクリル、ポリウレタン、ポリメチルメタクリレート、セルロース、トリアセチルセルロース、非晶質ポリオレフィンなどの樹脂、無機材料であればステンレス、アルミ、鉄、金、銀などの金属、ガラスおよび炭素材料等から選択できる。基材に樹脂フィルムを用いた場合は、接着性、延伸追従性、柔軟性に優れた導電性フィルムを得ることができ好ましい。その際の好ましい基材の厚みは、特に限定されず中程度の厚さから非常に薄い厚さまで種々の範囲をとることができる。例えば、前記基材は約１〜約１０００μｍの間の厚さとしうる。好ましい実施形態では基材の厚さは約５〜約５００μｍとなりうる。別の好ましい実施形態では基材の厚さは約１０〜約２００μｍである。
【００４８】
基材は必要に応じ、コロナ放電、グロー放電処理やオゾン処理等の表面親水化処理を施してあってもよい。あるいはアンダーコート層を設けてあっても良い。アンダーコート層の素材としては親水性の高い素材であることが好ましい。
【００４９】
また、基材はカーボンナノチューブを塗布する反対面に耐摩耗性、高表面硬度、耐溶剤性、耐汚染性、耐指紋性等を付与したハードコート処理が施されているものも併せて用いることができる。
【００５０】
また、基材として透明性がある基材を用いることにより透明性・導電性に優れた導電体を得ることができ好ましい。透明性がある基材とは、全光線透過率が５０％以上であることを示す。
【００５１】
［カーボンナノチューブ分散液の塗布］
本発明では、カーボンナノチューブ分散液を塗布する方法は特に限定されない。公知の塗布方法、例えばワイヤーバーコーティング、ダイコーティング、グラビアコーティング、マイクログラビアコーティング、ディップコーティング、スプレーコーティング、ロールコーティング、スピンコーティング、ドクターナイフコーティング、キスコーティング、スリットコーティング、スリットダイコーティング、ブレードコーティング、押出コーティングや、スクリーン印刷、グラビア印刷、インクジェット印刷、パット印刷、他の種類の印刷などが利用できる。また塗布は、何回行ってもよく、異なる２種類の塗布方法を組み合わせても良い。最も好ましい塗布方法は、ワイヤーバーコーティング、ダイコーティングである。
【００５２】
塗布厚み（ウェット厚）は塗布液の濃度にも依存するため、望む導電性が得られれば特に規定する必要はない。しかしその中でも０．０１μｍ〜５０μｍであることが好ましい。さらに好ましくは０．１μｍ〜２０μｍである。
【００５３】
塗布厚み（ドライ厚）は導電体断面を観察することで測定でき、例えば、透過型顕微鏡において観察でき、必要であれば染色してもよい。好ましいドライ厚は望む導電性が得られれば規定はないが、好ましくは、０．００１μｍ〜５μｍである。さらに好ましくは、０．００１〜１μｍである。
【００５４】
カーボンナノチューブ分散液が水系分散液であるとき、基材上に塗布する時、組成物中に濡れ剤を添加しても良い。非親水性の基材へは特に界面活性剤やアルコール等の濡れ剤を組成物中に添加することで、基材に組成物がはじかれることなく塗布することができる。中でもアルコールが好ましく、アルコールの中でもメタノール、エタノール、プロパノール、イソプロパノールが好ましい。メタノール、エタノール、イソプロパノールなどの低級アルコールは揮発性が高いために塗布後の基材乾燥時に容易に除去可能である。場合によってはアルコールと水の混合液を用いても良い。
【００５５】
このようにしてカーボンナノチューブ分散液を基材に塗布した後、風乾、加熱、減圧などの方法により不要な溶媒を除去し、形成される導電層を乾燥させることが好ましい。それによりカーボンナノチューブは、３次元編目構造を形成し基材に固定化される。中でも加熱による乾燥が好ましい。乾燥温度は溶媒が除去可能であり基材の耐熱温度以下であればよく、樹脂製基材の場合は、好ましくは０℃〜２５０℃であり、さらに好ましくは、１５℃〜１５０℃である。
【００５６】
上記導電層には過剰な分散剤が含まれているため、過剰な分散剤を除去することが好ましい。この操作により、電荷の分散が容易になり導電性複合体の導電性が向上する。過剰な分散剤を除去する方法としては、導電層を乾燥後、溶媒中へ浸漬させる、あるいは溶媒を導電層へ噴霧させるなどして分散剤を洗浄する方法がある。洗浄のための溶媒としては除去したい透明導電性を低下させる成分、例えば添加剤や余剰量の分散剤を溶解し、かつカーボンナノチューブを除去しないものであれば特に制限はない。具体的には水やアルコール類、アセトニトリルが挙げられる。
【００５７】
その他の除去方法としては、過剰な分散剤を吸着することができる分散剤吸着層を予め基材に設けておく方法がある。分散剤吸着層としては、親水性無機酸化物を用いることが好ましい。より好ましくは、シリカ、チタニア、アルミナである。これらの物質は、表面に親水基であるヒドロキシル基を有しており、高い親水性が得られるため好ましい。さらに分散剤吸収層はこれらの無機酸化物と樹脂複合体でも良く、例えばシリカ微粒子とポリシリケートの複合物が挙げられる。分散剤吸着層によって分散剤が除去できる理由は定かではないが、以下のようなことが考えられる。すなわち、カーボンナノチューブの分散剤としてイオン性分散剤のような親水性基を有する分散剤を用いた場合、カーボンナノチューブ自身よりも分散剤の方が分散剤吸着層との親和性が高いため、カーボンナノチューブ分散液を塗布すると同時に過剰な分散剤が分散剤吸着層に選択的に移動するため、カーボンナノチューブの周囲から局所的に分散剤を除去することができるためではないかと考えられる。
【００５８】
カーボンナノチューブの分散剤としてイオン性分散剤を用いた場合、親水性基を有するため、高温度・高湿度などの環境変化に影響されやすく、抵抗値安定性が悪いという問題がある。カーボンナノチューブ分散液を基材に塗布して導電体を形成後、酸と接触させることで、基材上でイオン性分散剤の親水性基が疎水化され、カーボンナノチューブが高分散状態で固定化されるため、高導電性を維持しつつ長期の抵抗値安定化ができる。
【００５９】
［酸との接触］
本発明ではカーボンナノチューブ分散液を基材に塗布して導電体を形成後、酸と接触させることにより、透明導電性や耐湿熱安定性を向上できる。接触させる酸は、例えば、プロトン酸としては、硝酸、塩酸、硫酸、リン酸、ホウフッ化水素酸、フッ化水素酸、過塩素酸等の無機酸や、有機カルボン酸、有機スルホン酸等が挙げられる。さらに、有機カルボン酸としては、例えば、ギ酸、酢酸、ショウ酸、安息香酸、フタル酸、マレイン酸、フマル酸、マロン酸、酒石酸、クエン酸、乳酸、コハク酸、モノクロロ酢酸、ジクロロ酢酸、トリクロロ酢酸、トリフルオロ酢酸、ニトロ酢酸、トリフェニル酢酸等が挙げられる。有機スルホン酸としては、例えば、アルキルベンゼンスルホン酸、アルキルナフタレンスルホン酸、アルキルナフタレンジスルホン酸、ナフタレンスルホン酸ホルマリン重縮合物、メラミンスルホン酸ホルマリン重縮合物、ナフタレンジスルホン酸、ナフタレントリスルホン酸、ジナフチルメタンジスルホン酸、アントラキノンスルホン酸、アントラキノンジスルホン酸、アントラセンスルホン酸、ピレンスルホン酸などが挙げられる。この中でも、強酸であり、基材への影響が小さい点から、硝酸を用いることが好ましい。
【００６０】
本発明において、酸の濃度は１重量％以上９０重量％以下であることが好ましく、特に１０重量％以上７０重量％以下であることが好ましく、さらに好ましくは、５０重量％以上７０重量％以下である。
【００６１】
本発明において、酸の接触方法は、特に限定されない。例えば、酸溶液へ導電体を浸す方法（浸漬）、酸溶液を導電体の導電層を有する面へ塗布する方法（塗布）、酸溶液を霧状にして導電体の導電層を有する面へふきつける方法（噴霧）、酸溶液の蒸気を導電体の導電層を有する面へあてる方法（蒸気）を用いることがあげられるが、安全上の観点から浸漬法、塗布法を用いることが好ましい。
【００６２】
本発明において、導電体へ酸を接触させる時間は、特に限定されないが、生産性の観点から１０秒以上１０分以下であることが好ましい。
【００６３】
酸と接触させた後の導電体は、余剰な酸を除去するために十分に水で洗浄することが好ましい。洗浄方法としては、流水法、浸漬法があげられる。
【００６４】
［オーバーコート層］
本発明のカーボンナノチューブを導電層に含む導電体を形成後、酸と接触させた導電体を有機または無機透明被膜を形成しうるバインダー材料でオーバーコーティングすることも好ましい。オーバーコーティングすることにより、さらなる電荷の分散や、移動に効果的である。また、上記導電体は、カーボンナノチューブ分散液中に有機または無機透明被膜を形成しうるバインダー材料を含有させ、基材に塗布後、必要により加熱して塗膜の乾燥ないし焼付（硬化）を行っても得ることができる。その際の加熱条件は、バインダー種に応じて適当に設定する。バインダーが光硬化性または放射線硬化性の場合には、加熱硬化ではなく、塗布後直ちに塗膜に光または放射線を照射することにより塗膜を硬化させる。放射線としては電子線、紫外線、Ｘ線、ガンマー線等のイオン化性放射線が使用でき、照射線量はバインダー種に応じて決定する。
【００６５】
上記バインダー材料としては、導電性塗料に使用されるものであれば特に制限はなく、各種の無機および有機バインダー、すなわち透明な無機ポリマーまたはその前駆体（以下「無機ポリマー系バインダー」と称する場合もある）または有機ポリマーまたはその前駆体（以下「有機ポリマー系バインダー」と称する場合もある）が使用できる。無機ポリマー系バインダーの例としては、シリカ、酸化錫、酸化アルミニウム、酸化ジルコニウム等の金属酸化物のゾル、あるいは無機ポリマーの前駆体となる加水分解または熱分解性の有機金属化合物（有機リン化合物、有機ボロン化合物、有機シラン化合物、有機チタン化合物、有機ジルコニウム化合物、有機鉛化合物、有機アルカリ土類金属化合物など）がある。加水分解性または熱分解性の有機金属化合物の具体的例は、アルコキシドまたはその部分加水分解物、酢酸塩などの低級カルボン酸塩、アセチルアセトンなどの金属錯体である。
【００６６】
これらの無機ポリマー系バインダーを焼成すると、酸化物または複合酸化物からなるガラス質の無機ポリマー系透明被膜もしくはマトリックスを形成することができる。無機ポリマー系マトリックスは、一般にガラス質であり、高硬度で耐擦過性に優れ、透明性も高い。
【００６７】
有機ポリマー系バインダーは熱可塑性、熱硬化性、あるいは紫外線、電子線などの放射線硬化性のいずれであってもよい。適当な有機バインダーの例としては、ポリオレフィン（ポリエチレン、ポリプロピレン等）、ポリアミド（ナイロン６、ナイロン１１、ナイロン６６、ナイロン６１０等）、ポリエステル（ポリエチレンテレフタレート、ポリブチレンテレフタレート等）、シリコーン樹脂、ビニル樹脂（ポリ塩化ビニル、ポリ塩化ビニリデン、ポリアクリロニトリル、ポリアクリレート、ポリスチレン誘導体、ポリ酢酸ビニル、ポリビニルアルコール等）、ポリケトン、ポリイミド、ポリカーボネート、ポリスルホン、ポリアセタール、フッ素樹脂、フェノール樹脂、尿素樹脂、メラミン樹脂、エポキシ樹脂、ポリウレタン、セルロース系ポリマー、蛋白質類（ゼラチン、カゼイン等）、キチン、ポリペプチド、多糖類、ポリヌクレオチドなどの有機ポリマー、ならびにこれらのポリマーの前駆体（モノマーまたはオリゴマー）がある。これらは単に溶剤の蒸発により、あるいは熱硬化または光もしくは放射線照射による硬化により、透明被膜もしくはマトリックスを形成することができる。
【００６８】
有機ポリマー系バインダーとして好ましいのは、放射線もしくは光によりラジカル重合硬化可能な不飽和結合を有する化合物であり、これはビニル基ないしビニリデン基を有するモノマー、オリゴマー、あるいはポリマーである。この種のモノマーとしては、スチレン誘導体（スチレン、メチルスチレン等）、アクリル酸もしくはメタクリル酸またはそれらの誘導体（アルキルアクリートもしくはメタクリレート、アリルアクリレートもしくはメタクリレート等）、酢酸ビニル、アクリロニトリル、イタコン酸等がある。オリゴマーあるいはポリマーは、主鎖に二重結合を有する化合物または直鎖の両末端にアクリロイルもしくはメタクリロイル基を有する化合物が好ましい。この種のラジカル重合硬化性バインダーは、高硬度で耐擦過性に優れ、透明度の高い被膜もしくはマトリックスを形成する
ことができる。
【００６９】
バインダーの使用量は、オーバーコートをするのに十分な量、もしくは、液中に配合する場合には塗布に適した粘性を得るのに十分な量であればよい。少なすぎると塗布がうまくいかず、多すぎても導電性を阻害し良くない。オーバーコート層の厚みは１ｎｍ以上１０００ｎｍ未満が好ましく、さらに好ましくは１０ｎｍ以上２００ｎｍ以下である。
【００７０】
［粘着層］
本発明では、カーボンナノチューブを導電層に含む導電体を形成後、酸と接触させた導電体の導電層を有する面に、粘着層を貼り合わせることを特徴とする。本発明において、粘着層とは、粘着剤を含み、導電体の導電面を別の光学部材、例えば異なる導電体やカバーガラスなどと、貼り合わせるために用いる。例えばスマートフォンなどに用いられる静電容量式タッチパネルでは、導電体の導電面に透明粘着剤を粘着層として貼り合わせ、その粘着層の導電体と接着していない面に、粘着層を介してさらに導電体を貼り合わせる必要がある。粘着層の厚みは１μｍ以上１０００μｍ以下が好ましく、さらに好ましくは５μｍ以上１００μｍ以下である。
【００７１】
本発明で粘着層に用いる粘着剤としては、ビニル重合系、ゴム系、縮合重合系、熱硬化性樹脂系、シリコーン系などの粘着剤を用いることができる。この中で、ビニル重合系の粘着剤としては、アクリル系、スチレン系、酢酸ビニル−エチレン共重合体系、塩化ビニル−酢酸ビニル共重合体系などを挙げることができる。ゴム系の粘着剤としては、ブタジエン−スチレン共重合体系（ＳＢＲ）、ブタジエン−アクリロニトリル共重合体系（ＮＢＲ）、クロロプレン重合体系、イソブチレン−イソプレン共重合体系（ブチルゴム）などを挙げることができる。また、縮合重合系の粘着剤としては、ポリエステル系を挙げることができる。さらに熱硬化樹脂系の粘着剤としては、エポキシ樹脂系、ウレタン樹脂系、ホルマリン樹脂系などを挙げることができる。これらの中でも透明性に優れ、耐候性、耐熱性、耐湿熱性、基材密着性等を考慮すると、アクリル系粘着剤が好適に用いられる。さらに、粘着剤成分中に酸が含まれていないものを用いることが好ましい。
【００７２】
［用途］
本発明のカーボンナノチューブを含む導電層を有する導電体を酸に接触させ、粘着層を貼り合わせた導電性積層体は、高導電性であり、ドープ抜けや吸湿などによる抵抗値上昇が無く安定であるため、制電靴や、制電板などのクリーンルーム用部材や、電磁波遮蔽、近赤外カット、透明電極、タッチパネル、電波吸収などのディスプレイ用、自動車用部材として使える。中でも主に表面の平滑性が要求されるタッチパネル、液晶ディスプレイ、有機エレクトロルミネッセンス、電子ペーパーなどのディスプレイ関連の透明電極として特に優れた性能を発揮する。特に光学フィルター用プラスチックフィルムは、貼合することにより、ディスプレイ装置として用いることができる。導電層の完成形態において抵抗値安定性が高いことは極めて重要であり、特に静電容量式タッチパネル用途として優れた性能を発揮する。
【実施例】
【００７３】
以下、実施例をあげて本発明をさらに具体的に説明する。ただし、本発明は以下の実施例に限定されるものではない。実施例中、光線透過率、表面抵抗値、分散剤の分子量測定は前述の方法で実施した。
【００７４】
以下のようにカーボンナノチューブを得た。
【００７５】
（参考例１）
［カーボンナノチューブ用触媒調製例］
約２４．６ｇのクエン酸鉄（ＩＩＩ）アンモニウム（和光純薬工業（株）社製）をイオン交換水６．２ｋｇに溶解した。この溶液に、酸化マグネシウム（岩谷化学工業（株）社製ＭＪ−３０）を約１ｋｇ加え、撹拌機で６０分間激しく撹拌処理した後に、懸濁液を１０Ｌのオートクレーブ容器中に導入した。この時、洗い込み液としてイオン交換水０．５ｋｇを使用した。密閉した状態で２００℃に加熱し２時間保持した。その後オートクレーブ容器を放冷し、容器からスラリー状の白濁物質を取り出し、過剰の水分を吸引濾過により濾別し、濾取物中に少量含まれる水分は１２０℃の乾燥機中で加熱乾燥した。得られた固形分は篩い上で、乳鉢で細粒化しながら、１０〜２０メッシュの範囲の粒径を回収した。左記の顆粒状の触媒体を電気炉中に導入し、大気下６００℃で６時間加熱した。かさ密度は０．２６ｇ／ｍＬであった。また、触媒体の原子吸光分析から、触媒体に含まれる鉄含有量は０．３８重量％であった。
【００７６】
［カーボンナノチューブ含有組成物製造工程］
上記の触媒を用い、カーボンナノチューブを合成した。固体触媒１３２ｇをとり、鉛直方向に設置した反応器の中央部の石英焼結板上に導入することで触媒層を形成した。反応管内温度が約８６０℃になるまで、触媒体層を加熱しながら、反応器底部から反応器上部方向へ向けて窒素ガスを１６．５Ｌ／ｍｉｎで供給し、触媒体層を通過するように流通させた。その後、窒素ガスを供給しながら、さらにメタンガスを０．７８Ｌ／ｍｉｎで６０分間導入して触媒体層を通過するように通気し、反応させた。メタンガスの導入を止め、窒素ガスを１６．５Ｌ／ｍｉｎ通気させながら、石英反応管を室温まで冷却して触媒付きカーボンナノチューブ組成物を得た。この触媒付きカーボンナノチューブ組成物を１２８ｇ用いて４．８Ｎの塩酸水溶液４００ｍＬ中で１時間撹拌することで触媒金属である鉄とその担体であるＭｇＯを溶解した。得られた黒色懸濁液は濾過した後、濾取物は再度４．８Ｎの塩酸水溶液４００ｍＬに投入し脱ＭｇＯ処理をし、濾取した。この操作を３回繰り返し、触媒が除去されたカーボンナノチューブ組成物を得た。
【００７７】
［カーボンナノチューブの精製工程：液相酸化処理＋アンモニア処理＋再硝酸処理］
得られたウェット状態のカーボンナノチューブ含有組成物の乾燥重量分に対して、約３００倍の重量の濃硝酸（キシダ化学（株）社製  １級  １．３８（６０％））を添加した。その後、約１４０℃±４℃に加熱したオイルバスで約２４時間攪拌しながら加熱還流した。加熱還流後、室温まで放冷し、カーボンナノチューブ含有組成物を含む硝酸溶液をイオン交換水で２倍に希釈して、ミリポア社製オムニポアメンブレンフィルター（フィルタータイプ：１．０μｍＪＡ）をしいた内径９０ｍｍ濾過器を用いて吸引濾過した。イオン交換水で濾取物の懸濁液が中性となるまで水洗後、水を含んだウェット状態のままカーボンナノチューブ組成物を得た。得られたカーボンナノチューブ含有組成物の含むウェットケークを２８％アンモニア水溶液（キシダ化学（株）社製  特級）０．３Ｌに添加し、室温下で１時間撹拌した。その後、該溶液をミリポア社製オムニポアメンブレンフィルター（フィルタータイプ：１．０μｍＪＡ）をしいた内径９０ｍｍ濾過器を用いて吸引濾過した。その後メンブレンフィルター上のウェットケークが中性付近になるまでイオン交換水で洗浄し、水を含んだウェット状態のままカーボンナノチューブ組成物を得た。
【００７８】
得られたカーボンナノチューブ含有組成物の含むウェットケークを６０％硝酸水溶液（キシダ化学（株）社製  １級  １．３８（６０％））０．３Ｌ中に添加した。室温で２４時間撹拌した後にミリポア社製オムニポアメンブレンフィルター（フィルタータイプ：１．０μｍＪＡ）をしいた内径９０ｍｍ濾過器を用いて吸引濾過した。その後メンブレンフィルター上のウェットケークが中性付近になるまでイオン交換水で洗浄した。水を含んだウェット状態のままカーボンナノチューブ含有組成物を保存した。このカーボンナノチューブ含有濾取物の一部を採取し、１２０℃で加熱乾燥を一晩行い、乾燥後の重量からウェット中のカーボンナノチューブ含有組成物の濃度を算出した。
【００７９】
得られたウェット状態のカーボンナノチューブ含有組成物全体の重量にカーボンナノチューブ含有組成物濃度をかけて算出したカーボンナノチューブ含有組成物の乾燥重量（触媒体１００ｇ当たり）は０．２５７ｇであった。
【００８０】
カーボンナノチューブ組成物の波長５３２ｎｍによるラマン分光分析の結果、カーボンナノチューブ含有組成物のＧ／Ｄ比は６１であった。また波長６３３ｎｍによるカーボンナノチューブ含有組成物のＧ／Ｄ比は６０であった。
【００８１】
（参考例２）
［分散剤吸着層作製例］
以下の操作によりポリシリケートをバインダーとし、直径３０ｎｍの親水シリカ微粒子が表出する分散剤吸着層を作製した。
【００８２】
約３０ｎｍの親水シリカ微粒子とポリシリケートを固形分濃度で１質量％含むメガアクア親水ＤＭコート（（株）菱和社製、ＤＭ−３０−２６Ｇ−Ｎ１）をシリカ膜作製用塗液として用いた。
【００８３】
ワイヤーバー＃４を用いてポリエチレンテレフタレート（ＰＥＴ）フィルム（東レ（株）社製  ルミラー  Ｕ４６）上に前記シリカ膜作製用塗液を塗布した。塗布後、１２０℃の乾燥機内で１分間乾燥させ、アンダーコート層を設けたＰＥＴフィルム基材を作製した。
【００８４】
（参考例３）
［カルボキシメチルセルロースの加水分解］
１０質量％カルボキシメチルセルロースナトリウム（第一工業製薬（株）社製、セロゲン（登録商標）５Ａ（重量平均分子量：８００００、分子量分布（Ｍｗ／Ｍｎ）：１．６、エーテル化度：０．７））水溶液５００ｇを三口フラスコに加えて、１級硫酸（キシダ化学（株）社製）を用いて、水溶液をｐＨ２に調整した。この容器を１２０℃に昇温したオイルバス中に移し、加熱還流下で攪拌しながら９時間加水分解反応を行った。三口フラスコを放冷後、２８％アンモニア水溶液（キシダ化学（株）社製）を用いて、水溶液をｐＨ７に調整し、反応停止した。加水分解後のカルボキシメチルセルロースナトリウムの重量平均分子量は、ゲルパーミエーションクロマトグラフィー法を用い、ポリエチレングリコールによる校正曲線と対比させて分子量を算出した。その結果、重量平均分子量は約３５０００であり分子量分布（Ｍｗ／Ｍｎ）は１．５であった。また収率は９７％であった。
【００８５】
［カーボンナノチューブ分散液の調製］
カーボンナノチューブ１５ｍｇ（乾燥質量換算で１５ｍｇのカーボンナノチューブを含有する参考例１で得られたカーボンナノチューブ組成物）、１０質量％カルボキシメチルセルロースナトリウム（第一工業製薬（株）社製、上記で得られたセロゲン５Ａの加水分解物（重量平均分子量３５０００））水溶液３８ｍｇ（分散剤／カーボンナノチューブ重量比  ２．５）を量りとり、蒸留水を加え１０ｇにし、２８質量％アンモニア水溶液（キシダ化学（株）社製）を用いてｐＨ７にあわせ、超音波ホモジナイザー出力２０Ｗ、１．５分間で氷冷下分散し、カーボンナノチューブ分散液を調製した。得られた液を高速遠心分離機にて１００００Ｇ、１５分遠心処理し、カーボンナノチューブ分散液９ｇを得た。上清取得後の残液にも目視でわかる大きさの沈殿は見られなかった。
【００８６】
［カーボンナノチューブ分散液塗布］
前記分散液にイオン交換水を添加して、０．０５５質量％に調整後、参考例２で得られたアンダーコート層を設けた基材またはＰＥＴフィルム基材にワイヤーバー＃７を用いて塗布、１４０℃乾燥機内で１分間乾燥させカーボンナノチューブ組成物を固定化した（以降、カーボンナノチューブ組成物を固定化したフィルムを、カーボンナノチューブ塗布フィルムと記す。）。なお、カーボンナノチューブの塗布量は５．８ｍｇ／ｍ２と算出された。
【００８７】
（実施例１）
［硝酸への浸漬］
参考例３で得られたカーボンナノチューブ塗布フィルムを、常温の濃硝酸（６０％）３０ｇ中に２０秒間浸漬した後、イオン交換水３０ｇ中に１０秒間浸漬にて水洗、常温で乾燥した。
【００８８】
［端子電極の作製］
上記カーボンナノチューブ塗布フィルムを５０ｍｍ×１００ｍｍにサンプリングした。このサンプルの全光線透過率は８５．１％であった。全光線透過率はヘイズメーター（日本電色工業（株）製  ＮＤＨ４０００）を用いて測定した。このサンプルの両短辺に沿って幅５ｍｍ長さ５０ｍｍの範囲で銀ペースト電極（太陽インキ製造（株）製  ＥＣＭ−１００  ＡＦ４８２０）を塗布、９０℃、３０分乾燥させ端子電極とした。
【００８９】
［粘着層貼合と抵抗値変化観測］
上記フィルムのカーボンナノチューブ塗布面に、光透過性アクリル系粘着剤（３Ｍ社製  ８１４６−１）を貼合し、端子間抵抗値を測定したところ２２７Ωであった。その後、２３℃、５０％ＲＨの条件（Ａ）で２週間放置後の端子間抵抗値と、放置前の端子間抵抗値を比較して抵抗値変化率を算出した。２週間放置前の端子電極間抵抗値をＲ０、放置後抵抗値をＲとしたときに、（Ｒ−Ｒ０）／Ｒ０を抵抗値変化率とした。端子電極間抵抗はカードハイテスター（日置電機（株）製  ３２４４）で測定した。抵抗値変化率は１８．６％だった。
【００９０】
（実施例２）
［硝酸の塗布］
参考例３で得られたカーボンナノチューブ塗布フィルムに、ワイヤーバー＃８を用いて常温の濃硝酸（６０％）を塗布し、常温で乾燥した。このフィルムを実施例１と同様に５０ｍｍ×１００ｍｍにサンプリングした。このサンプルの全光線透過率は８４．６％であった。このサンプルに実施例１と同様に銀ペースト電極を塗布し、端子電極とした。このフィルムのカーボンナノチューブ塗布面に、光透過性アクリル系粘着剤（３Ｍ社製  ８１４６−１）を貼合し、端子間抵抗値を測定したところ２４３Ωであった。その後、２３℃、５０％ＲＨの条件（Ａ）で２週間放置後の端子間抵抗値と、該処理前の端子間抵抗値を比較して抵抗値変化率を算出した。抵抗値変化率は６．６％だった。なお、硝酸の塗布量は７．２ｇ／ｍ２と算出された。
【００９１】
（実施例３）
参考例３で得られたカーボンナノチューブ塗布フィルムに、ワイヤーバー＃８を用いて常温の濃硝酸（６０％）を塗布し、イオン交換水３０ｇ中に１０秒間浸漬にて水洗、常温で乾燥した。このフィルムを実施例１と同様に５０ｍｍ×１００ｍｍにサンプリングした。このサンプルの全光線透過率は８４．４％であった。このサンプルに実施例１と同様に銀ペースト電極を塗布し、端子電極とした。このフィルムのカーボンナノチューブ塗布面に、光透過性アクリル系粘着剤（３Ｍ社製  ８１４６−１）を貼合し、端子間抵抗値を測定したところ２１０Ωであった。その後、２３℃、５０％ＲＨの条件（Ａ）で２週間放置後の端子間抵抗値と、該処理前の端子間抵抗値を比較して抵抗値変化率を算出した。抵抗値変化率は２０．９％だった。また、同様にして作製した導電性積層体を、３３±５℃、９５±３％ＲＨの条件（Ｂ）で２週間湿熱処理を行った。湿熱処理後の端子間抵抗値と、該処理前の端子間抵抗値を比較して抵抗値変化率を算出した。抵抗値変化率は２０．３％だった。
【００９２】
（実施例４）
［塩酸への浸漬］
参考例３で得られたカーボンナノチューブ塗布フィルムを、常温の濃塩酸（３５％）３０ｇ中に２０秒間浸漬した後、イオン交換水３０ｇ中に１０秒間浸漬にて水洗、常温で乾燥した。このフィルムを実施例１と同様に５０ｍｍ×１００ｍｍにサンプリングした。このサンプルの全光線透過率は８５．３％であった。このサンプルに実施例１と同様に銀ペースト電極を塗布し、端子電極とした。このフィルムのカーボンナノチューブ塗布面に、光透過性アクリル系粘着剤（３Ｍ社製  ８１４６−１）を貼合し、端子間抵抗値を測定したところ２７２Ωであった。その後、２３℃、５０％ＲＨの条件（Ａ）で２週間放置後の端子間抵抗値と、該処理前の端子間抵抗値を比較して抵抗値変化率を算出した。抵抗値変化率は２７．６％だった。
【００９３】
（比較例１）
参考例３で得られたカーボンナノチューブ塗布フィルムに、ワイヤーバー＃８を用いて常温の濃硝酸（６０％）を塗布し、イオン交換水３０ｇ中に１０秒間浸漬にて水洗、常温で乾燥した。このフィルムを実施例１と同様に５０ｍｍ×１００ｍｍにサンプリングした。このサンプルの全光線透過率は８４．５％であった。このサンプルに実施例１と同様に銀ペースト電極を塗布し、端子電極とした。このサンプルの端子間抵抗値を測定したところ２１４Ωであった。その後、２３℃、５０％ＲＨの条件（Ａ）で２週間放置後の端子間抵抗値と、該処理前の端子間抵抗値を比較して抵抗値変化率を算出した。抵抗値変化率は３９．９％だった。また、同様にして作製した導電性積層体を、３３±５℃、９５±３％ＲＨの条件（Ｂ）で２週間湿熱処理を行った。湿熱処理後の端子間抵抗値と、該処理前の端子間抵抗値を比較して抵抗値変化率を算出した。抵抗値変化率は３９．６％だった。
【００９４】
（比較例２）
参考例３で得られたカーボンナノチューブ塗布フィルムを実施例１と同様に５０ｍｍ×１００ｍｍにサンプリングした。このサンプルの全光線透過率は８４．４％であった。このサンプルに実施例１と同様に銀ペースト電極を塗布し、端子電極とした。このフィルムのカーボンナノチューブ塗布面に、光透過性アクリル系粘着剤（３Ｍ社製  ８１４６−１）を貼合し、端子間抵抗値を測定したところ１５８Ωであった。その後、２３℃、５０％ＲＨの条件（Ａ）で２週間放置後の端子間抵抗値と、該処理前の端子間抵抗値を比較して抵抗値変化率を算出した。抵抗値変化率は５４．５％だった。また、同様にして作製した導電性積層体を、３３±５℃、９５±３％ＲＨの条件（Ｂ）で２週間湿熱処理を行った。湿熱処理後の端子間抵抗値と、該処理前の端子間抵抗値を比較して抵抗値変化率を算出した。抵抗値変化率は１３８．４％だった。
【００９５】
実施例１〜４，比較例１，２の結果をまとめて表１に示す。
【００９６】
【表１】
2016012159.tif 000002